(57)【要約】【課題】建浴以降の液性状が安定であって消泡性が高く基板上のビアへのビアフィリング性に優れる。【解決手段】可溶性錫塩（Ａ）と、ナフタレン系カルボニル化合物（Ｂ）と、不飽和カルボン酸（Ｃ）と、界面活性剤（Ｄ）とを含む錫めっき液である。このめっき液は、界面活性剤（Ｄ）がポリオキシエチレンポリオキシプロピレンアルキルアミン（ＰＯＥ・ＰＯＰアルキルアミン）であり、ナフタレン系カルボニル化合物（Ｂ）に対する界面活性剤（Ｄ）のモル比率（Ｄ／Ｂ）が０．５以上であり、ＰＯＥ・ＰＯＰアルキルアミンのポリオキシプロピレン（ＰＯ）に対するポリオキシエチレン（ＥＯ）の比（ＥＯ／ＰＯ比）が２〜４であり、ＰＯＥ・ＰＯＰアルキルアミンのアルキル鎖における炭素数が１６〜１８であり、ＰＯＥ・ＰＯＰアルキルアミンの質量平均分子量が２０００〜４０００である。【選択図】図１
2020020041.tif 000002
【特許請求の範囲】
【請求項１】
可溶性錫塩（Ａ）と、ナフタレン系カルボニル化合物（Ｂ）と、不飽和カルボン酸（Ｃ）と、界面活性剤（Ｄ）とを含む錫めっき液であって、
前記界面活性剤（Ｄ）がポリオキシエチレンポリオキシプロピレンアルキルアミンであり、
前記ナフタレン系カルボニル化合物（Ｂ）に対する前記界面活性剤（Ｄ）のモル比率（Ｄ／Ｂ）が０．５以上であり、
前記ポリオキシエチレンポリオキシプロピレンアルキルアミンのポリオキシプロピレン（ＰＯ）に対するポリオキシエチレン（ＥＯ）の比（ＥＯ／ＰＯ比）が２〜４であり、
前記ポリオキシエチレンポリオキシプロピレンアルキルアミンのアルキル鎖における炭素数が１６〜１８であり、
前記ポリオキシエチレンポリオキシプロピレンアルキルアミンの質量平均分子量が２０００〜４０００である
ことを特徴とする錫めっき液。
【請求項２】
前記ナフタレン系カルボニル化合物（Ｂ）に対する前記界面活性剤（Ｄ）のモル比率（Ｄ／Ｂ）が１以上１０以下である請求項１記載の錫めっき液。
【請求項３】
可溶性錫塩（Ａ）と、ナフタレン系カルボニル化合物（Ｂ）と、不飽和カルボン酸（Ｃ）と、界面活性剤（Ｄ）と、錫より貴な金属の可溶性塩（Ｅ）と、スルフィド化合物（Ｆ）を含む錫合金めっき液であって、
前記界面活性剤（Ｄ）がポリオキシエチレンポリオキシプロピレンアルキルアミンであり、
前記ナフタレン系カルボニル化合物（Ｂ）に対する前記界面活性剤（Ｄ）のモル比率（Ｄ／Ｂ）が０．５以上であり、
前記ポリオキシエチレンポリオキシプロピレンアルキルアミンのポリオキシプロピレン（ＰＯ）に対するポリオキシエチレン（ＥＯ）の比（ＥＯ／ＰＯ比）が２〜４であり、
前記ポリオキシエチレンポリオキシプロピレンアルキルアミンのアルキル鎖における炭素数が１６〜１８であり、
前記ポリオキシエチレンポリオキシプロピレンアルキルアミンの質量平均分子量が２０００〜４０００であり、
前記スルフィド化合物（Ｆ）が下記一般式（１）で示される
ことを特徴とする錫合金めっき液。
【化１】
2020020041.tif 000015
ただし、ｎは１〜３である。
【請求項４】
前記ナフタレン系カルボニル化合物（Ｂ）に対する前記界面活性剤（Ｄ）のモル比率（Ｄ／Ｂ）が１以上１０以下である請求項３記載の錫合金めっき液。
【発明の詳細な説明】
【技術分野】
【０００１】
本発明は、半導体集積回路チップを回路基板に搭載する際に基板上に錫又は錫合金の突起電極となるバンプを製造するための錫めっき液及び錫合金めっき液に関する。更に詳しくは、建浴以降の液性状が安定であって消泡性が高く基板上のビアへのビアフィリング性に優れる錫めっき液及び錫合金めっき液に関するものである。本明細書では、ポリオキシエチレンをＰＯＥ又はＥＯということもある。またポリオキシプロピレンをＰＯＰ又はＰＯということもある。
【背景技術】
【０００２】
従来、この種のめっき液として、（ａ）メタクリル酸及びアクリル酸から選ばれるカルボキシル基含有化合物の１種又は２種と、（ｂ）ベンザルアセトン、ナフトアルデヒド及びクロロベンズアルデヒドから選ばれるカルボニル基含有化合物の１種又は２種を含有する錫又は錫合金用電気めっき液が開示されている（例えば、特許文献１（請求項１、段落[０００７]、段落[００１１]、段落[００３１]）参照。）。このめっき液は、成分（ａ）が１.３ｇ／Ｌ以上及び成分（ｂ）が０.３ｇ／Ｌ以上であり、成分（ａ）に対する成分（ｂ）のモル比が１０以下である。この発明の実施例のめっき液には、界面活性剤として、ポリオキシエチレンラウリルアミンが使用されている。
【０００３】
特許文献１には、めっき液に、成分（ａ）のカルボキシル基含有化合物とともに特定の化合物である成分（ｂ）のベンザルアセトン、ナフトアルデヒド等のカルボニル基含有化合物を特定の濃度で含有させ、このめっき液を用いて被めっき物に電気めっきすると、ブラインドビア又はスルーホールを信頼性高く短時間で充填する効果があることが記載されている。
【先行技術文献】
【特許文献】
【０００４】
【特許文献１】特許第６００６６８３号公報
【発明の概要】
【発明が解決しようとする課題】
【０００５】
特許文献１に示される成分（ｂ）の特定の化合物は、成分（ａ）と併用することにより、上記優れた効果がある反面、水溶性が低く、建浴後及び電解めっき後のめっき液の安定性を悪化させる一因となっていた。また特許文献１の実施例に示される界面活性剤のポリオキシエチレンラウリルアミンは、他のめっき液成分と混合してめっき液を建浴するときに、非常に泡立ち、めっき装置内での泡立ちによる運用上の問題があった。このため、上記特定の化合物に対して水溶性が高く、建浴以降のめっき液の安定性に寄与し、かつ建浴時の消泡性に優れた界面活性剤が求められていた。
【０００６】
本発明の目的は、建浴以降の液性状が安定であって消泡性が高く基板上のビアへのビアフィリング性に優れる錫めっき液を提供することにある。本発明の別の目的は、建浴以降の液性状が安定であって消泡性が高く基板上のビアへのビアフィリング性に優れる錫合金めっき液を提供することにある。
【課題を解決するための手段】
【０００７】
本発明の第１の観点は、可溶性錫塩（Ａ）と、ナフタレン系カルボニル化合物（Ｂ）と、不飽和カルボン酸（Ｃ）と、界面活性剤（Ｄ）とを含む錫めっき液である。その特徴ある点は、前記界面活性剤（Ｄ）がポリオキシエチレンポリオキシプロピレンアルキルアミンであり、前記ナフタレン系カルボニル化合物（Ｂ）に対する前記界面活性剤（Ｄ）のモル比率（Ｄ／Ｂ）が０．５以上であり、前記ポリオキシエチレンポリオキシプロピレンアルキルアミンのポリオキシプロピレン（ＰＯ）に対するポリオキシエチレン（ＥＯ）の比（ＥＯ／ＰＯ比）が２〜４であり、前記ポリオキシエチレンポリオキシプロピレンアルキルアミンのアルキル鎖における炭素数が１６〜１８であり、前記ポリオキシエチレンポリオキシプロピレンアルキルアミンの質量平均分子量が２０００〜４０００であることにある。
【０００８】
本発明の第２の観点は、第１の観点に基づく発明であって、前記ナフタレン系カルボニル化合物（Ｂ）に対する前記界面活性剤（Ｄ）のモル比率（Ｄ／Ｂ）が１以上１０以下である錫めっき液である。
【０００９】
本発明の第３の観点は、可溶性錫塩（Ａ）と、ナフタレン系カルボニル化合物（Ｂ）と、不飽和カルボン酸（Ｃ）と、界面活性剤（Ｄ）と、錫より貴な金属の可溶性塩（Ｅ）と、スルフィド化合物（Ｆ）を含む錫合金めっき液である。その特徴ある点は、前記界面活性剤（Ｄ）がポリオキシエチレンポリオキシプロピレンアルキルアミンであり、前記ナフタレン系カルボニル化合物（Ｂ）に対する前記界面活性剤（Ｄ）のモル比率（Ｄ／Ｂ）が０．５以上であり、前記ポリオキシエチレンポリオキシプロピレンアルキルアミンのポリオキシプロピレン（ＰＯ）に対するポリオキシエチレン（ＥＯ）の比（ＥＯ／ＰＯ比）が２〜４であり、前記ポリオキシエチレンポリオキシプロピレンアルキルアミンのアルキル鎖における炭素数が１６〜１８であり、前記アルキルアミンの質量平均分子量が２０００〜４０００であり、前記スルフィド化合物（Ｆ）が下記一般式（１）で示されることにある。ただし、ｎは１〜３である。
【００１０】
【化１】
2020020041.tif 000003
【００１１】
本発明の第４の観点は、第３の観点に基づく発明であって、前記ナフタレン系カルボニル化合物（Ｂ）に対する前記界面活性剤（Ｄ）のモル比率（Ｄ／Ｂ）が１以上１０以下である請求項３記載の錫合金めっき液である。
【発明の効果】
【００１２】
本発明の第１の観点の錫めっき液では、ナフタレン系カルボニル化合物（Ｂ）と不飽和カルボン酸（Ｃ）を用いることにより、基板上のビアへのビアフィリング性を高めることができる。またこの錫めっき液は、界面活性剤（Ｄ）として、ポリオキシエチレンポリオキシプロピレンアルキルアミンを用い、ナフタレン系カルボニル化合物（Ｂ）に対する界面活性剤（Ｄ）のモル比率（Ｄ／Ｂ）を０．５以上にし、ポリオキシエチレンポリオキシプロピレンアルキルアミンのポリオキシプロピレン（ＰＯ）に対するポリオキシエチレン（ＥＯ）の比（ＥＯ／ＰＯ比）を２〜４とし、ポリオキシエチレンポリオキシプロピレンアルキルアミンのアルキル鎖における炭素数が１６〜１８とし、ポリオキシエチレンポリオキシプロピレンアルキルアミンの質量平均分子量を２０００〜４０００とすることにより、建浴以降の液性状が安定であって消泡性に優れる特長がある。
【００１３】
本発明の第２の観点の錫めっき液では、ナフタレン系カルボニル化合物（Ｂ）に対する界面活性剤（Ｄ）のモル比率（Ｄ／Ｂ）を１以上１０以下にすることにより、めっき液の安定性がより一層優れ、めっき膜の膜厚が均一になる。
【００１４】
本発明の第３の観点の錫合金めっき液では、上記一般式（１）で示されるスルフィド化合物（Ｆ）を用いる。この錫合金めっき液は、上記第１の観点に基づく発明の効果を有することに加えて、このスルフィド化合物が上述した一般式（１）において、分子中に酸素原子「−Ｏ−」を含むため、水との水素結合により、スルフィド化合物の水溶性を上げる効果がある。またＳ原子間にエーテル結合「Ｃ−Ｏ−Ｃ」が存在することにより、化合物自体の安定性に優れ、かつＳ原子を２〜４個含むため、このＳ原子がめっき浴中の錫より貴な金属イオンを十分に錯体化して安定化することができる。これにより、この錫合金めっき液は使用中も保管中も長期間にわたって電解安定性及び経時安定性に優れる。また、めっき電極表面へのスルフィド化合物の吸着が適切に行われるため、界面活性剤（Ｄ）を併用した場合、界面活性剤の作用を阻害することが無い。
【００１５】
本発明の第４の観点の錫合金めっき液では、ナフタレン系カルボニル化合物（Ｂ）に対する界面活性剤（Ｄ）のモル比率（Ｄ／Ｂ）を１以上１０以下にすることにより、めっき液の安定性がより一層優れ、めっき膜の膜厚が均一になる。
【図面の簡単な説明】
【００１６】
【図１】実施例及び比較例のめっき液の基板上のビアへのビアフィリング性を評価するための凹み付き基板の断面構造を模式的に表した図である。
【発明を実施するための形態】
【００１７】
次に本発明を実施するための形態を説明する。
【００１８】
＜第１の実施の形態＞
第１の実施形態のめっき液は、錫めっき液であって、可溶性錫塩（Ａ）と、ナフタレン系カルボニル化合物（Ｂ）と、不飽和カルボン酸（Ｃ）と、界面活性剤（Ｄ）とを含む。
この錫めっき液の特徴ある点は、上記界面活性剤（Ｄ）がポリオキシエチレンポリオキシプロピレンアルキルアミン（以下、ＰＯＥ・ＰＯＰアルキルアミンという。）であり、上記ナフタレン系カルボニル化合物（Ｂ）に対する前記界面活性剤（Ｄ）のモル比率（Ｄ／Ｂ）が０．５以上であり、上記ＰＯＥ・ＰＯＰアルキルアミンのポリオキシプロピレン（ＰＯ）に対するポリオキシエチレン（ＥＯ）の比（ＥＯ／ＰＯ比）が２〜４であり、上記ＰＯＥ・ＰＯＰアルキルアミンのアルキル鎖における炭素数が１６〜１８であり、上記ＰＯＥ・ＰＯＰアルキルアミンの質量平均分子量が２０００〜４０００であることにある。
【００１９】
第１の実施形態の可溶性錫塩（Ａ）はめっき液中でＳｎ2+イオンを生成する可溶性塩である。例えば、錫の酸化物、ハロゲン化物、無機酸又は有機酸の錫塩などが挙げられる。具体的には、酸化第一錫、塩化第一錫、硫酸第一錫、錫酸ナトリウム、ホウフッ化第一錫、メタンスルホン酸第一錫、エタンスルホン酸第一錫等が挙げられる。この可溶性錫塩（Ａ）の配合量は、錫量換算で、好ましくは５ｇ／Ｌ以上２００ｇ／Ｌ以下、更に好ましくは２０ｇ／Ｌ以上１００ｇ／Ｌ以下である。ここで、可溶性錫塩（Ａ）の好ましい配合量を錫量換算で５ｇ／Ｌ以上２００ｇ／Ｌ以下の範囲内に限定したのは、５ｇ／Ｌ未満では緻密なめっき皮膜になり難く、２００ｇ／Ｌを超えるとめっき皮膜の膜厚の均一性が低下し易くなるおそれがあるからである。
【００２０】
第１の実施形態のナフタレン系カルボニル化合物（Ｂ）としては、１−ナフトアルデヒド、２−ナフトアルデヒド、１−ナフトエ酸、２−ナフトエ酸、ベンズアルデヒド、ベンザルアセトン、グルタルアルデヒド、クロトンアルデヒド等より選ばれる少なくとも１種又は２種以上の化合物が挙げられる。ナフトアルデヒドは、その誘導体、例えば、２−ヒドロキシ−１−ナフトアルデヒド、２−メトキシ−１−ナフトアルデヒド、２−エトキシ−１−ナフトアルデヒド、４−メトキシ−１−ナフトアルデヒド、１−ヒドロキシ−２−ナフトアルデヒド、６−ヒドロキシ−２−ナフトアルデヒド、６−メトキシ−２−ナフトアルデヒド等が挙げられる。このナフタレン系カルボニル化合物は、水溶性に劣るため、メタノール、イソプロパノール等の溶剤と次に述べる界面活性剤（Ｄ）とにより、溶かしてから使用することが好ましい。このナフタレン系カルボニル化合物（Ｂ）の配合量は、好ましくは０．０００１ｍｏｌ／Ｌ以上０．０１ｍｏｌ／Ｌ以下、更に好ましくは０．０００５ｍｏｌ／Ｌ以上０．００５ｍｏｌ／Ｌ以下である。ここで、ナフタレン系カルボニル化合物（Ｂ）の好ましい配合量を０．０００１ｍｏｌ／Ｌ以上０．０１ｍｏｌ／Ｌ以下の範囲内に限定したのは、０．０００１ｍｏｌ／Ｌ未満では十分なフィリング性能が得られ難くなるおそれがあり、０．０１ｍｏｌ／Ｌを超えるとめっき皮膜の異常析出が生じるおそれがあるからである。
【００２１】
第１の実施形態の不飽和カルボン酸（Ｃ）としては、メタクリル酸、クロトン酸、マレイン酸等より選ばれる少なくとも１種又は２種以上の化合物を挙げることができる。上述したナフタレン系カルボニル化合物（Ｂ）とこの不飽和カルボン酸（Ｃ）とをめっき液に含有させることにより、基板上のビアへのビアフィリング性を高める効果がある。この不飽和カルボン酸（Ｃ）の配合量は、好ましくは０．１ｇ／Ｌ以上１０ｇ／Ｌ以下、更に好ましくは０．５ｇ／Ｌ以上５ｇ／Ｌ以下である。ここで、不飽和カルボン酸（Ｃ）の好ましい配合量を０．１ｇ／Ｌ以上１０ｇ／Ｌ以下の範囲内に限定したのは、０．１ｇ／Ｌ未満ではめっき皮膜の膜厚の均一性が低下し易くなり、１０ｇ／Ｌを超えると十分なフィリング性能が得られ難くなるおそれがあるからである。
【００２２】
第１の実施形態の界面活性剤（Ｄ）は、ＰＯＥ・ＰＯＰアルキルアミンである。このアルキルアミンは、ポリオキシエチレン（ＥＯ）とポリオキシプロピレン（ＰＯ）の交互共重合体、周期的共重合体、ブロック共重合体又はランダム重合体からなっている。交互共重合体、周期的共重合体、ブロック共重合体の分子式の例を下記式（２）及び式（３）にそれぞれ示し、これらの共重合体の構造式の例を式（４）及び式（５）にそれぞれ示す。なお、式（４）及び式（５）において、ＰＯは（ＣＨ2ＣＨ(ＣＨ3)Ｏ）と示されているが、（ＣＨ(ＣＨ3)ＣＨ2Ｏ）となる場合もある。式（２）〜式（５）において、Ｒはアルキル基であり、ａ、ｂ、ｃ、ｄ、ｅ、ｆは１以上の整数である。この場合、ＥＯ／ＰＯ比＝(ａｅ＋ｂｆ)／(ｃｅ＋ｄｆ)である。
Ｒ−Ｎ−(ＥＯ)ae+bf−(ＰＯ)ce+df−Ｈ           （２）
Ｒ−Ｎ−(ＰＯ)ae+bf−(ＥＯ)ce+df−Ｈ           （３）
【００２３】
【化２】
2020020041.tif 000004
（４）
【００２４】
【化３】
2020020041.tif 000005
（５）
【００２５】
またポリオキシエチレン（ＥＯ）とポリオキシプロピレン（ＰＯ）のランダム重合体の分子式の例を下記式（６）及び式（７）にそれぞれ示す。式（６）及び式（７）において、Ｒはアルキル基であり、ｐ、ｑは１以上の整数である。この場合、ＥＯ／ＰＯ比＝ｐ／ｑである。
Ｒ−Ｎ−(ＥＯ)p−ｒａｎ−(ＰＯ)q−Ｈ           （６）
Ｒ−Ｎ−(ＰＯ)q−ｒａｎ−(ＥＯ)p−Ｈ           （７）
上記界面活性剤（Ｄ）の配合量は、好ましくは０．０００１ｍｏｌ／Ｌ以上０．０１ｍｏｌ／Ｌ以下、更に好ましくは０．０００２ｍｏｌ／Ｌ以上０．００５ｍｏｌ／Ｌ以下である。ここで、界面活性剤（Ｄ）の好ましい配合量を０．０００１ｍｏｌ／Ｌ以上０．０１ｍｏｌ／Ｌ以下の範囲内に限定したのは、０．０００１ｍｏｌ／Ｌ未満では緻密なめっき皮膜が形成し難くなり、０．０１ｍｏｌ／Ｌを超えるとめっき皮膜の膜厚の均一性が低下するおそれがあるからである。
【００２６】
第１の実施形態の界面活性剤（Ｄ）に関して、次の特徴がある。先ず、ナフタレン系カルボニル化合物（Ｂ）に対する界面活性剤（Ｄ）のモル比率（Ｄ／Ｂ）が０．５以上であることにある。Ｄ／Ｂが０．５未満では、界面活性剤（Ｄ）がナフタレン系カルボニル化合物（Ｂ）を溶かす力（可溶化力）が弱く、めっき液を建浴した後のめっき液の安定性に劣る。好ましいモル比率（Ｄ／Ｂ）は１以上１０以下である。
【００２７】
次いで、界面活性剤（Ｄ）のＰＯＥ・ＰＯＰアルキルアミンにおいて、ポリオキシプロピレン（ＰＯ）に対するポリオキシエチレン（ＥＯ）の比（ＥＯ／ＰＯ比）が２〜４である特徴がある。ＥＯ／ＰＯ比が２未満では、ＰＯが多過ぎて、界面活性剤（Ｄ）のナフタレン系カルボニル化合物への可溶化力が劣り、建浴後、一定時間経過すると、めっき液が白濁化し、めっき液の安定性が悪くなる。またＥＯ／ＰＯ比が４を超えると、ＥＯが多過ぎて、めっき液の消泡性が悪くなる。
【００２８】
次に、界面活性剤（Ｄ）のＰＯＥ・ＰＯＰアルキルアミンのアルキル鎖における炭素数（以下、アルキル鎖長と呼ぶこともある。）が１６〜１８である特徴がある。アルキル鎖長が１６未満では、界面活性剤（Ｄ）のナフタレン系カルボニル化合物への可溶化力が劣り、建浴後、一定時間経過すると、めっき液が白濁化し、めっき液の安定性が悪くなる。またアルキル鎖長が１８を超えると、めっき液の消泡性及びビアフィリング性が悪化する。
【００２９】
更に、界面活性剤（Ｄ）の質量平均分子量が２０００〜４０００である特徴がある。この質量平均分子量が２０００未満では、界面活性剤（Ｄ）のナフタレン系カルボニル化合物への可溶化力が劣り、建浴直後と建浴してから一定時間経過すると、めっき液が白濁化し、めっき液の安定性が悪くなる。また質量平均分子量が４０００を超えると、基板上のビアへのビアフィリング性に劣る。好ましい質量平均分子量は２５００〜３５００である。なお、質量平均分子量は液体クロマトグラフィー質量分析法（ＬＣ−ＭＳ）により、測定することができる。
【００３０】
＜第２の実施の形態＞
第２の実施形態のめっき液は、錫合金めっき液であって、可溶性錫塩（Ａ）と、ナフタレン系カルボニル化合物（Ｂ）と、不飽和カルボン酸（Ｃ）と、界面活性剤（Ｄ）と、錫より貴な金属の可溶性塩（Ｅ）と、スルフィド化合物（Ｆ）を含む。この錫合金めっき液の特徴ある点は、上記界面活性剤（Ｄ）がＰＯＥ・ＰＯＰアルキルアミンであり、上記ナフタレン系カルボニル化合物（Ｂ）に対する上記界面活性剤（Ｄ）のモル比率（Ｄ／Ｂ）が０．５以上であり、上記アルキルアミンのポリオキシプロピレン（ＰＯ）に対するポリオキシエチレン（ＥＯ）の比（ＥＯ／ＰＯ比）が２〜４であり、上記アルキルアミンのアルキル鎖における炭素数が１６〜１８であり、上記アルキルアミンの質量平均分子量が２０００〜４０００であり、上記スルフィド化合物（Ｆ）が上述した一般式（１）で示されることにある。
【００３１】
第２の実施形態の可溶性錫塩（Ａ）、ナフタレン系カルボニル化合物（Ｂ）、不飽和カルボン酸（Ｃ）及び界面活性剤（Ｄ）は、第１の実施形態のそれらと同じであるので、繰返しての説明は省略する。
【００３２】
第２の実施形態の錫より貴な金属の可溶性塩（Ｅ）は、水に溶解する塩である。この錫より貴な金属としては、金属は、銀、銅、ビスマス、ニッケル、アンチモン、インジウム、亜鉛等より選ばれる少なくとも１種又は２種以上の金属を挙げることができる。この可溶性塩（Ｅ）はめっき液中でＡｇ+、Ｃｕ+、Ｃｕ2+、Ｂｉ3+、Ｎｉ2+、Ｓｂ3+、Ｉｎ3+、Ｚｎ2+等の各種金属イオンを生成する任意の可溶性塩を意味し、例えば、当該金属の酸化物、ハロゲン化物、無機酸又は有機酸の当該金属塩などが挙げられる。この錫より貴な金属の可溶性塩（Ｅ）の配合量は、錫より貴な金属量換算で、好ましくは０．０５ｇ／Ｌ以上１０ｇ／Ｌ以下、更に好ましくは０．１ｇ／Ｌ以上５ｇ／Ｌ以下である。
【００３３】
上記金属酸化物としては、酸化銅、酸化銀、酸化ニッケル、酸化ビスマス、酸化アンチモン、酸化インジウム、酸化亜鉛などが挙げられ、金属のハロゲン化物としては、塩化ビスマス、臭化ビスマス、塩化第一銅、塩化第二銅、塩化ニッケル、塩化アンチモン、塩化インジウム、塩化亜鉛などが挙げられる。
【００３４】
上記無機酸又は有機酸の金属塩としては、硫酸銅、硫酸ビスマス、硫酸ニッケル、硫酸アンチモン、硝酸ビスマス、硝酸銀、硝酸銅、硝酸アンチモン、硝酸インジウム、硝酸ニッケル、硝酸亜鉛、酢酸銅、酢酸ニッケル、炭酸ニッケル、メタンスルホン酸銀、メタンスルホン酸銅、メタンスルホン酸ビスマス、メタンスルホン酸ニッケル、メタンスルホン酸インジウム、ビスメタンスルホン酸亜鉛、２−ヒドロキシプロパンスルホン酸ビスマスなどが挙げられる。
【００３５】
錫合金めっき液から作られる錫合金は、錫と、銀、銅、ビスマス、ニッケル、アンチモン、インジウム、亜鉛より選ばれた所定金属との合金であり、例えば、錫−銀合金、錫−銅合金、錫−ビスマス合金、錫−ニッケル合金、錫−アンチモン合金、錫−インジウム合金、錫−亜鉛合金の２元合金、錫−銅−ビスマス、錫−銅−銀合金などの３元合金が挙げられる。
【００３６】
第２の実施形態のスルフィド化合物（Ｆ）は、上述した一般式（１）で示され、ｎは１〜３である。このスルフィド化合物は、濃硫酸やアルキルスルホン酸等の脱水作用をもつ強酸中でチオジエタオール（ｎ＝０）を脱水縮合して得られる。このときの反応温度、反応時間及び精製条件を変えることにより、一般式（１）中のｎの値を制御することができる。このｎが３を超えると、スルフィド化合物は水溶性でなくなり、疎水性となる。水溶液中でスルフィド化合物を溶解させるためには、ｎは３以下である必要がある。上述したように、スルフィド化合物が上述した一般式（１）において、分子中に酸素原子「−Ｏ−」を含むため、水との水素結合により、スルフィド化合物の水溶性を上げる効果がある。またＳ原子間にエーテル結合「Ｃ−Ｏ−Ｃ」が存在することにより、化合物自体の安定性に優れ、かつ、１つの分子中にＳ原子を２〜４個含むため、このＳ原子がめっき浴中の錫より貴な金属イオンを十分に錯体化して安定化することができる。このスルフィド化合物の構造は、高速液体クロマトグラフィー（ＨＰＬＣ）、高速液体クロマトグラム質量分析計（ＬＣ−ＭＳ）、フーリエ変換赤外分光法（ＦＴ−ＩＲ）、核磁気共鳴装置（ＮＭＲ）等の分析機器を併用することにより分析することができる。
【００３７】
第１の実施形態及び第２の実施形態で作られる錫又は錫合金のめっき液を用いてめっきするときの液温は一般に７０℃以下、好ましくは１０〜４０℃である。電気めっきによるめっき膜形成時の電流密度は、０．１Ａ／ｄｍ2以上１００Ａ／ｄｍ2以下の範囲、好ましくは０．５Ａ／ｄｍ2以上２０Ａ／ｄｍ2以下の範囲である。電流密度が低すぎると生産性が悪化し、高すぎるとバンプの高さ均一性が悪化してしまう。
【００３８】
第１の実施形態及び第２の実施形態で作られる錫又は錫合金のめっき液を被めっき物である電子部品に適用して、電子部品に所定の金属皮膜を形成することができる。電子部品としては、プリント基板、フレキシブルプリント基板、フィルムキャリア、半導体集積回路、抵抗、コンデンサ、フィルタ、インダクタ、サーミスタ、水晶振動子、スイッチ、リード線などが挙げられる。
【実施例】
【００３９】
次に本発明の実施例を比較例とともに詳しく説明する。
【００４０】
（実施例及び比較例で用いる可溶性錫塩(A)）
実施例１〜１７及び比較例１〜１１において使用される可溶性錫塩(A)を表１に示す。
【００４１】
【表１】
2020020041.tif 000006
【００４２】
（実施例及び比較例で用いるナフタレン系カルボニル化合物(B)）
実施例１〜１７及び比較例１〜１１において使用されるナフタレン系カルボニル化合物(B)を表２に示す。
【００４３】
【表２】
2020020041.tif 000007
【００４４】
（実施例及び比較例で用いる不飽和カルボン酸(C)）
実施例１〜１７及び比較例１〜１１において使用される不飽和カルボン酸(C)を表３に示す。
【００４５】
【表３】
2020020041.tif 000008
【００４６】
（実施例及び比較例で用いる界面活性剤(D)）
実施例１〜１７及び比較例１〜１１において使用される界面活性剤(D)を表４に示す。
【００４７】
【表４】
2020020041.tif 000009
【００４８】
（実施例及び比較例で用いる錫より貴な金属の可溶性錫塩(E)）
実施例１〜１７及び比較例１〜１１において使用される錫より貴な金属の可溶性錫塩(E)を表５に示す。
【００４９】
【表５】
2020020041.tif 000010
【００５０】
（Ｓｎめっき液の建浴）
＜実施例１＞
可溶性錫塩(A)としてのメタンスルホン酸Ｓｎ水溶液に、遊離酸としてのメタンスルホン酸と、不飽和カルボン酸(C)としてのメタクリル酸とを混合して、均一な溶液を調製した。一方、イソプロパノールと界面活性剤(D)としてのＰＯＥ・ＰＯＰアルキルアミン（ＥＯ／ＰＯ比：２．１、アルキル鎖における炭素数：１６、質量平均分子量：２７００）とを混合し、この混合液にナフタレン系カルボニル化合物(B)としての１−ナフトアルデヒドを添加混合して、均一な溶液を調製した。２つの溶液を混合して撹拌し、最後にイオン交換水を加えて下記組成のＳｎめっき液を建浴した。なお、メタンスルホン酸Ｓｎ水溶液は、金属Ｓｎ板をメタンスルホン酸水溶液中で電解させることにより調製した。このＳｎめっき液では、界面活性剤(D)／ナフタレン系カルボニル化合物(B)のモル比率は５であった。
以下の表６に実施例１と次に述べる実施例２〜１４及び比較例１〜９におけるめっき液の成分(A)、(B)、(C)、(D)及びモル比率(D)/(B)を示す。
【００５１】
（Ｓｎめっき液の組成）
メタンスルホン酸Ｓｎ（Ｓｎ2+として）：５０ｇ／Ｌ
メタンスルホン酸（遊離酸として）：１００ｇ／Ｌ
ナフタレン系カルボニル化合物：０．００１ｍｏｌ／Ｌ
不飽和カルボン酸：２ｇ／Ｌ
界面活性剤：０．００５ｍｏｌ／Ｌ
イソプロパノール：５ｇ／Ｌ
イオン交換水：残部
【００５２】
【表６】
2020020041.tif 000011
【００５３】
＜実施例２〜１１、１４及び比較例１〜７＞
実施例２〜１１、１４及び比較例１〜７では、実施例１と同一の可溶性錫塩(A)としてのメタンスルホン酸Ｓｎ水溶液と、ナフタレン系カルボニル化合物(B)としての１−ナフトアルデヒドと、不飽和カルボン酸(C)としてのメタクリル酸をそれぞれ用いた。界面活性剤(D)としてのＰＯＥ・ＰＯＰアルキルアミンは、表６に示す性状の界面活性剤を用いた。また界面活性剤(D)／ナフタレン系カルボニル化合物(B)のモル比率は表６に示すように調整した。具体的には、ナフタレン系カルボニル化合物(B)の含有量を実施例１と同様に０．００１ｍｏｌ／Ｌに固定し、界面活性剤(D)の添加量を表６に示すモル比率となるように調整した。それ以外は、実施例１と同様にして、実施例２〜１１、１４及び比較例１〜７のＳｎめっき液を建浴した。
【００５４】
＜実施例１２＞
ナフタレン系カルボニル化合物(B)として１−ナフトエ酸を用いた。それ以外は、実施例１と同様にして、実施例１２のＳｎめっき液を建浴した。
【００５５】
＜実施例１３＞
不飽和カルボン酸(C)としてクロトン酸を用いた。それ以外は、実施例１と同様にして、実施例１３のＳｎめっき液を建浴した。
【００５６】
＜比較例８＞
界面活性剤(D)としてＰＯＥアルキルアミン（ＥＯ／ＰＯ比：算出不能．アルキル鎖における炭素数：１６、質量平均分子量：２３００）を用いた。それ以外は、実施例１と同様にして、比較例８のＳｎめっき液を建浴した。
【００５７】
＜比較例９＞
界面活性剤(D)としてＰＯＥアルキルアミン（ＥＯ／ＰＯ比：算出不能．アルキル鎖における炭素数：１２、質量平均分子量：１８５０）を用いた。それ以外は、実施例１と同様にして、比較例９のＳｎめっき液を建浴した。
【００５８】
（ＳｎＡｇめっき液の建浴）
＜実施例１５＞
可溶性錫塩(A)としてのメタンスルホン酸Ｓｎ水溶液に、遊離酸としてのメタンスルホン酸と、不飽和カルボン酸(C)としてのメタクリル酸と、錯体化剤としての一般式（１）のｎ＝１のスルフィド化合物を混合して溶解させた。この溶液に更に錫より貴な金属の可溶性錫塩(E)としてのメタンスルホン酸Ａｇ水溶液を加えて混合し、均一な溶液を調製した。一方、イソプロパノールと界面活性剤(D)としてのＰＯＥ・ＰＯＰアルキルアミン（ＥＯ／ＰＯ比：２．１、アルキル鎖における炭素数：１６、質量平均分子量：２７００）とを混合し、この混合液にナフタレン系カルボニル化合物(B)としての１−ナフトアルデヒドを添加混合して、均一な溶液を調製した。２つの溶液を混合して撹拌し、最後にイオン交換水を加えて、下記組成のＳｎＡｇめっき液を建浴した。なお、メタンスルホン酸Ｓｎ水溶液及びメタンスルホン酸Ａｇ水溶液は、金属Ｓｎ板及び金属Ａｇ板をメタンスルホン酸水溶液中で電解させることにより調製した。このＳｎＡｇめっき液では、界面活性剤(D)／ナフタレン系カルボニル化合物(B)のモル比率は５であった。
以下の表７に実施例１５と次に述べる実施例１６、１７及び比較例１０におけるめっき液の成分(A)、(B)、(C)、(D)、(E)、モル比率(D)/(B)及びスルフィド化合物のｎの数を示す。
【００５９】
（ＳｎＡｇめっき液の組成）
メタンスルホン酸Ｓｎ（Ｓｎ2+として）：５０ｇ／Ｌ
メタンスルホン酸Ａｇ（Ａｇ+として）：０．５ｇ／Ｌ
メタンスルホン酸（遊離酸として）：１００ｇ／Ｌ
ナフタレン系カルボニル化合物：０．００１ｍｏｌ／Ｌ
不飽和カルボン酸：２ｇ／Ｌ
界面活性剤：０．００５ｍｏｌ／Ｌ
スルフィド化合物：５ｇ／Ｌ
イソプロパノール：５ｇ／Ｌ
イオン交換水：残部
【００６０】
【表７】
2020020041.tif 000012
【００６１】
（ＳｎＣｕめっき液の建浴）
＜実施例１６＞
錫より貴な金属の可溶性錫塩(E)としてのメタンスルホン酸Ｃｕ水溶液を実施例１５と同様に調製した。そして、メタンスルホン酸Ａｇ水溶液の代わりに、調整したメタンスルホン酸Ｃｕ水溶液を用いた。上記以外は、実施例１５と同様にして、実施例１６のめっき液を建浴した。
【００６２】
（ＳｎＣｕめっき液の組成）
メタンスルホン酸Ｓｎ（Ｓｎ2+として）：５０ｇ／Ｌ
メタンスルホン酸Ｃｕ（Ｃｕ2+として）：０．５ｇ／Ｌ
メタンスルホン酸（遊離酸として）：１００ｇ／Ｌ
ナフタレン系カルボニル化合物：０．００１ｍｏｌ／Ｌ
不飽和カルボン酸：２ｇ／Ｌ
界面活性剤：０．００５ｍｏｌ／Ｌ
錯体化剤：５ｇ／Ｌ
イソプロパノール：５ｇ／Ｌ
イオン交換水：残部
【００６３】
（ＳｎＡｇＣｕめっき液の建浴）
＜実施例１７＞
錫より貴な金属の可溶性錫塩(E)としてのメタンスルホン酸Ａｇ水溶液とメタンスルホン酸Ｃｕ水溶液を実施例１５と同様に調製した。そして、メタンスルホン酸Ａｇ水溶液の代わりに、調整したメタンスルホン酸Ａｇ水溶液とメタンスルホン酸Ｃｕ水溶液を用いた。上記以外は、実施例１５と同様にして、実施例１７のめっき液を建浴した。
【００６４】
（ＳｎＡｇＣｕめっき液の組成）
メタンスルホン酸Ｓｎ（Ｓｎ2+として）：５０ｇ／Ｌ
メタンスルホン酸Ａｇ（Ａｇ+として）：０．５ｇ／Ｌ
メタンスルホン酸Ｃｕ（Ｃｕ2+として）：０．５ｇ／Ｌ
メタンスルホン酸（遊離酸として）：１００ｇ／Ｌ
ナフタレン系カルボニル化合物：０．００１ｍｏｌ／Ｌ
不飽和カルボン酸：２ｇ／Ｌ
界面活性剤：０．００５ｍｏｌ／Ｌ
錯体化剤：５ｇ／Ｌ
イソプロパノール：５ｇ／Ｌ
イオン交換水：残部
【００６５】
（ＳｎＡｇめっき液の建浴）
＜比較例１０＞
錯体化剤として、一般式（１）のｎが０であるスルフィド化合物を加えた以外は、実施例１５と同様にしてＳｎＡｇめっき液を建浴した。
【００６６】
＜比較例１１＞
錯体化剤として、一般式（１）のｎが４であるスルフィド化合物を加えた以外は、実施例１５と同様にしてＳｎＡｇめっき液を建浴した。
【００６７】
＜比較試験及び評価＞
実施例１〜１７及び比較例１〜１１の２８種類の建浴しためっき液の液性状の安定性と、消泡性と、基板上のビアへのビアフィリング性を評価した。実施例１〜１４及び比較例１〜９の結果を表８に、実施例１５〜１７及び比較例１０、１１の結果を表９にそれぞれ示す。
【００６８】
（１）液性状の安定性
２８種類のめっき液を建浴した直後、建浴から一定時間保管した後の経時保管後及び電解後の液の外観を目視で観察した。具体的には、建浴直後のめっき液をガラス製の透明なボトルに密封して液の外観を目視で観察した。またこのボトルをインキュベーター内で４０℃で１ヶ月保管した後の液の外観を目視で観察した。更に電解液中にアノードとして金属Ｓｎ板を、カソードとしてＳＵＳ板をそれぞれ配置し、浴温３０℃、カソード電流密度４Ａ／ｄｍ2で５０Ａｈ／Ｌまで電解めっきを行った。電解後のめっき液をガラス製の透明なボトルに入れて液の外観を目視で観察した。目視観察で、液が透き通った状態のものを「透明」と判定し、白濁化するものを「白濁」と判定し、液成分が沈殿するものを「沈殿」と判定した。
【００６９】
（２）めっき液の消泡性
ロスマイルス試験機を用いて、２８種類のめっき液を滴下し、滴下終了直後を初期として５分後の泡の高さを測定した。５分後の泡の高さが初期の１／４未満を「良」と判定し、１／４以上１／３未満を「可」と判定し、１／３以上を「不可」と判定した。
【００７０】
（３）基板上のビアへのビアフィリング性
図１に示すように、基板１上にソルダーレジスト（ＳＲ）２及びドライフィルムレジスト（ＤＦＲ）３が形成された凹み付き基板４を用意した。５はＣｕ導通層である。ここで、ＤＦＲ３の開口径は７５μｍであり、ＤＦＲ３の厚さは５０μｍであった。またＳＲ２の開口径は３０μｍであり、ＳＲ２の厚さは１５μｍであった。この凹み付き基板４をカソードとして、金属Ｓｎ板をアノードとして、図示しない電解液中にそれぞれ配置し、浴温３０℃、カソード電流密度２Ａ／ｄｍ2で電解めっきを行った。このめっきにより膜厚４０μｍのＳｎめっき皮膜（バンプ）６を得た。めっき後のバンプ６の断面ＳＥＭ像から、図１に示すように、バンプトップの凹み深さｄを計測し、深さｄが２μｍ未満を｛良｝と判定し、２μｍ以上５μｍ未満を「可」と判定し、５μｍ以上を「不可」と判定した。
【００７１】
【表８】
2020020041.tif 000013
【００７２】
【表９】
2020020041.tif 000014
【００７３】
表８から明らかなように、比較例１では、建浴直後のめっき液は「透明」であり、めっき液の消泡性及びビアフィリング性はそれぞれ「良」であったが、ＥＯ／ＰＯ比が１．０と小さ過ぎ、ＰＯが多過ぎたため、界面活性剤自体の１−ナフトアルデヒドへの可溶化力が不足し、経時保管後及び電解後のめっき液が白濁化し、めっき液の安定性が悪かった。
【００７４】
比較例２では、建浴直後、経時保管後及び電解後のめっき液はそれぞれ「透明」であり、めっき液は安定しており、かつビアフィリング性は「良」であったが、ＥＯ／ＰＯ比が５．２と大き過ぎ、ＥＯが多過ぎたため、めっき液の消泡性が「不可」であった。
【００７５】
比較例３では、建浴直後のめっき液は「透明」であり、めっき液の消泡性及びビアフィリング性はそれぞれ「良」であったが、ＰＯＥ・ＰＯＰアルキルアミンのアルキル鎖における炭素数（アルキル鎖長）が１２と少な過ぎた。このアルキル鎖長が短過ぎると、界面活性剤自体の１−ナフトアルデヒドへの可溶化力が不足し、経時保管後及び電解後のめっき液が白濁化し、めっき液の安定性が悪かった。
【００７６】
比較例４では、建浴直後及び経時保管後のめっき液は「透明」であり、めっき液の消泡性及びビアフィリング性はそれぞれ「良」であったが、ＰＯＥ・ＰＯＰアルキルアミンのアルキル鎖における炭素数（アルキル鎖長）が１４と少な過ぎた。比較例３よりも炭素数が僅かに多かったため、界面活性剤自体の１−ナフトアルデヒドへの可溶化力が若干不足し、電解後のめっき液が白濁化し、めっき液の安定性が悪かった。
【００７７】
比較例５では、建浴直後、経時保管後及び電解後のめっき液はそれぞれ「透明」であり、めっき液は安定していたが、ＰＯＥ・ＰＯＰアルキルアミンのアルキル鎖における炭素数（アルキル鎖長）が２０と多過ぎた。このアルキル鎖長が長過ぎると、めっき液の消泡性及びビアフィリング性がそれぞれ「不可」であった。
【００７８】
比較例６では、めっき液の消泡性は「良」であったが、ＰＯＥ・ＰＯＰアルキルアミンの質量平均分子量が８５０と小さ過ぎたため、界面活性剤自体の１−ナフトアルデヒドへの可溶化力が不足し、建浴直後、経時保管後及び電解後のめっき液はそれぞれ白濁化した。またビアフィリング性も「不可」であった。
【００７９】
比較例７では、建浴直後、経時保管後及び電解後のめっき液はそれぞれ「透明」であり、めっき液は安定しており、かつめっき液の消泡性は「良」であったが、ＰＯＥ・ＰＯＰアルキルアミンの質量平均分子量が４５００と大き過ぎたため、ビアフィリング性が「不可」であった。
【００８０】
比較例８では、建浴直後、経時保管後及び電解後のめっき液はそれぞれ「透明」であり、めっき液は安定しており、かつビアフィリング性は「良」であったが、界面活性剤がＰＯＥアルキルアミンであったため、めっき液の消泡性が「不可」であった。
【００８１】
比較例９では、建浴直後のめっき液は「透明」であり、かつビアフィリング性は「良」であったが、界面活性剤がＰＯＥアルキルアミンであり、かつその質量平均分子量が１８５０と小さ過ぎたため、経時保管後及び電解後のめっき液が白濁化し、めっき液の安定性が悪かった。まためっき液の消泡性も「不可」であった。
【００８２】
これに対して、実施例１４において電解後のめっき液が白濁化していたものの、経時保管後及び電解後のめっき液はそれぞれ「透明」であり、めっき液は安定していた。実施例１〜１３では、建浴直後、経時保管後及び電解後のめっき液はそれぞれ「透明」であり、めっき液は安定していた。また実施例１〜１４では、めっき液の消泡性は「良」又は「可」であり、かつビアフィリング性も「良」又は「可」であった。
【００８３】
表９から明らかなように、比較例１０では、建浴直後のめっき液は「透明」であり、めっき液の消泡性及びビアフィリング性はそれぞれ「良」であったが、錯体化剤として、一般式（１）のｎが０であるスルフィド化合物を加えたため、Ａｇイオンが十分に錯体化されずに金属Ａｇ及び／又はＡｇ化合物となって、経時保管後及び電解後のめっき液に沈殿し、めっき液の安定性が悪かった。
【００８４】
比較例１１では、錯体化剤として、一般式（１）のｎが４であるスルフィド化合物を加えたため、スルフィド化合物の水溶性が悪く、建浴直後のめっき液が白濁化し、めっき液の安定性が悪かった。またビアフィリング性が「不可」であった。
【００８５】
これに対して、実施例１５〜１７では、建浴直後、経時保管後及び電解後のめっき液はそれぞれ「透明」であり、めっき液は安定していた。また実施例１５〜１７では、めっき液の消泡性及びビアフィリング性はそれぞれ「良」であった。
【産業上の利用可能性】
【００８６】
本発明のめっき液は、プリント基板、フレキシブルプリント基板、フィルムキャリア、半導体集積回路、抵抗、コンデンサ、フィルタ、インダクタ、サーミスタ、水晶振動子、スイッチ、リード線などの電子部品の一部に利用することができる。
【図１】
2020020041.tif 000016